(57)【特許請求の範囲】
【請求項１】
制御された深さで半導体基板（１）に微細キャビティの層を形成する目的で水素又は希ガス原子を注入原子とする原子注入により半導体基板を処理する方法であって、
半導体基板（１）内の第１深度において第１の原子濃度を得るために半導体基板内へ第１深度で原子を注入する工程、
半導体基板（１）内の第１深度とは異なる第２深度において第１の原子濃度より低い第２の原子濃度を得ると共に原子の貯留部を形成するために半導体基板内へ第２深度で原子を注入する工程、及び
第１深度に微細キャビティの層（２）を生成するように第２深度における前記貯留部の注入原子の少なくとも一部を第１深度へ移行させる熱処理を半導体基板（１）上で実行する工程、
を備えたことを特徴とする、原子注入による半導体基板のキャビティ形成法。
【請求項２】
注入原子の少なくとも一部を移行させる前記熱処理が、第２深度に注入された原子によって第２深度に生じる構造の乱れ及びこの注入原子に結合した化学種をも第１深度へ転送させる熱処理であることを特徴とする請求項１に記載の方法。
【請求項３】
第１深度に形成される微細キャビティ層（２）として、半導体基板（１）の劈開を生じ得る脆化領域を形成することを特徴とする請求項１又は２に記載の方法。
【請求項４】
第２深度に注入された原子の少なくとも一部を第１深度へ移行させる前記熱処理、或いは更に構造の乱れと注入原子に結合した化学種をも第１深度へ転送させる前記熱処理が、これら注入原子又は該注入原子に結合した化学種のマイグレーションにより第１深度に生じる微細キャビティ層（２）に応力の発生を伴う熱処理であり、この熱処理に、微細キャビティ層（２）での半導体基板材料組織の劈開をもたらすことのできる機械的応力の付与を組み合わせたことを特徴とする請求項１又は２に記載の方法。
【請求項５】
エレクトロルミネッセント又はフオトルミネッセント部品製造用半導体基板の処理に適用されることを特徴とする請求項１又は２に記載の方法。
【請求項６】
半導体基板内へ第１深度で原子を注入する工程又は半導体基板内へ第２深度で原子を注入する工程に単一種の原子を用いることを特徴とする請求項１〜５のいずれか１項に記載の方法。
【請求項７】
半導体基板内へ第１深度で原子を注入する工程又は半導体基板内へ第２深度で原子を注入する工程に複数種の原子を用いることを特徴とする請求項１〜５のいずれか１項に記載の方法。
【請求項８】
原子を半導体基板（１）に注入する工程の少なくとも１つをイオンの打ち込みによって実行することを特徴とする請求項１〜７のいずれか１項に記載の方法。
【請求項９】
半導体基板（１）内に原子を注入する工程の少なくとも１つを、注入対象材料の近傍に加速電場を用いて半導体基板（１）をプラズマ中に浸漬することによって実行することを特徴とする請求項１〜８のいずれか１項に記載の方法。
【請求項１０】
第１深度と、該第１深度に対して平行な平面内に位置し且つ最大でも第１深度と該第１深度に最も近い半導体基板（１）の表面（３）との間隔よりも実質的に小さい距離だけ互いに離れた第２深度とにそれぞれ原子を注入することを特徴とする請求項１〜９のいずれか１項に記載の方法。
【請求項１１】
最も深い深度側にピークの肩をもつ原子濃度分布形状を得るように原子を複数の異なる深度に注入するために多重エネルギー注入を実行することを特徴とする請求項１〜１０のいずれか１項に記載の方法。
【請求項１２】
制御された深さで半導体基板（１）に微細キャビティの層を形成する目的で水素又は希ガス原子を注入原子とする原子注入により半導体基板を処理する方法であって、
半導体基板（１）内の第１深度において第１の原子濃度を得るために半導体基板内へ第１深度で原子を注入する工程、
半導体基板（１）内の第１深度とは異なると共に互いに異なる第２深度と第３深度においてそれぞれ第１の原子濃度より低い第２の原子濃度と第３の原子濃度を得ると共に原子の貯留部を形成するために半導体基板内へ第２深度と第３深度との２つの異なる深度でそれぞれ原子を注入する工程、及び
第１深度に微細キャビティの層（２）を生成するように第２深度と第３深度における前記貯留部の注入原子の少なくとも一部を第１深度へ移行させる熱処理を半導体基板（１）上で実行する工程、
を備えたことを特徴とする、原子注入による半導体基板のキャビティ形成法。
【請求項１３】
第１深度の注入原子の数を第２深度及び第３深度の注入原子の数より多くし、第２深度の注入原子の数を第３深度の注入原子の数より少なくすることを特徴とする請求項１２に記載の方法。
【発明の詳細な説明】
【０００１】
本発明は、基板、特に電子又は光学部品用の基板の処理技術に関するものである。更に詳細には、本発明は、これら部品を製造するために用いられる基板、特に半導体基板の処理方法に関するものであり、更には該基板にこれら部品自体の要素を作り込むのに好適な方法に関するものである。
【０００２】
ブリューエル（M. Bruel）による米国特許第５３７４５６４号明細書には半導体材料の薄膜を作る方法が開示されており、この方法は、半導体材料のウエハを以下の工程、
・基板の表面にイオンを打ち込んで微細キャビティの層を形成するに充分な濃度のイオンを注入する工程、
・基板の上記表面をスティフナーに密着する工程、及び
・微小キャビティ層で基板を劈開させるための熱処理工程
に付している。
【０００３】
この方法は、例えばＳＯＩ（silicon-on-insulator）薄膜の形成に用いられ、この薄膜は、劈開後にスティフナー上に残る基板の一部で構成される。
【０００４】
この形式の方法によると、注入領域が乱れるので薄膜の均一性と劈開面のいずれの側に位置する面の粗さに影響が現れてしまう。従って、後工程で欠陥部や粗面部等を除去するための後処理を行う必要がある。これらの後処理には、例えば表面研磨及び／又はアニールによる結晶構造の修復が含まれる。しかしながら、この乱された領域の深さ方向の範囲が大きくなればなるほど、これらの後処理が長時間となるだけでなく、薄膜及び劈開後に残る基板の厚さの均一性も一層の影響を受けることになる。
【０００５】
また、多孔質シリコンにおける多数の微細孔を利用してエレクトロルミネッセント又はフオトルミネッセント部品を製造することも知られているが、これらの微細孔は電気化学的手段で得られるので深さも深く、寸法も大きくなっており、そのために利用可能な発光現象の品質が制限される恐れがある。従って、半導体基板としては、寸法がより適切に制御され、且つ一層良好な動作特性を呈する発光部品となるように一層適切に局在化された深度範囲に延在するキャビティを有するほうが有利なはずである。
【０００６】
従って本発明の課題は、キャビティの位置、形成及び成長を良好に制御できる方法を提供することにある。
【０００７】
本発明によれば、この課題は、制御された深さで半導体基板（１）に微細キャビティの層を形成する目的で水素又は希ガス原子を注入原子とする原子注入により半導体基板を処理する方法によって解決され、係る方法は、
半導体基板（１）内の第１深度において第１の原子濃度を得るために半導体基板内へ第１深度で原子を注入する工程、
半導体基板（１）内の第１深度とは異なる第２深度において第１の原子濃度より低い第２の原子濃度を得ると共に原子の貯留部を形成するために半導体基板内へ第２深度で原子を注入する工程、及び
第１深度に微細キャビティの層（２）を生成するように第２深度における前記貯留部の注入原子の少なくとも一部を第１深度へ移行させる熱処理を半導体基板（１）上で実行する工程、
からなることを特徴とするものである。
【０００８】
原子は、例えば注入によって基板表面から内部に貫入する際に基板内で分散される。基板内におけるこれら原子の濃度分布は、或る深度において最大となるピーク形状をもつ深度依存型の分布パターンとなる。或る与えられた原子濃度に対して、このピーク形状の幅は、基板に貫入した原子の数が多くなればなるほど広くなる。基板内におけるこれら原子の存在が基板内の組織を乱し、この乱された領域の拡がりは、或る与えられた原子濃度に対してピーク形状が広幅となるほど大きくなる。一方、或る特定の機能、例えば基板を劈開するに充分な基板の脆性或いは発光機能等を得るための微細キャビティ層の形成のためには、係る所要の機能を得ようとする領域で注入原子の濃度が高くなっていなければならない。このような場合、本発明による方法は、乱された領域の深度方向の拡がりを制限しつつもなお所要の機能を得るのに必要な原子濃度を達成できるので特に有効である。
【０００９】
従って本発明による方法は、第１深度に位置して第１の幅と第１の最大値を有する第１ピークを形成する第１の原子濃度を得るために基板内に原子を注入する工程を備えている。この工程で注入される原子の数を制限することにより、予め与えられた所要の原子濃度に対して濃度分布の幅を狭くすることができる。その結果、注入原子で最も乱された領域の深度方向の拡がりを少なくすることが可能となる。
【００１０】
本発明による方法の他の工程中では、第１深度とは異なる第２深度にて基板に原子を注入し、これにより、この第２深度位置に第１の原子濃度より低い第２の原子濃度を得ている。これにより注入原子やこの注入原子に結合した化学種により生じる欠陥部すなわち空孔などの構造の乱れによって注入原子の貯留部を形成し、この貯留部内の注入原子やその結合化学種を第１深度近傍に移行または転送可能としている。ここで、貯留部内に注入される原子の数は、第１深度の注入原子と第２深度の注入原子の数の総和が第２深度の注入原子の少なくとも一部を第１深度位置へ向かって移行させる処理工程の後に第１深度位置にキャビティを作り出すのに充分な数となるように整合されている。上記処理工程は、注入原子や注入原子に結合した化学種（Ｖ-Ｈ４）などによって生じる欠陥、すなわち空孔などの構造の乱れを、第２深度位置から第１深度位置へ向かって移行（マイグレーション）させることでもある。従って、本明細書の以下の説明で使用する「注入原子に結合した種」と言う表現は、上記の乱れ及び注入原子に結合した上記の化学種の全てを意味するものである。
【００１１】
以上のように、本発明による方法では、第１深度に形成される原子濃度分布のピーク形状の幅を、対応する注入工程で基板に比較的少数の原子を注入することにより狭くすることができ、それにも拘わらず、貯留部からの移行または転送による注入原子及び注入原子に結合した種の供給によって第１深度近傍位置に所要の機能を得るに必要な原子の個数を獲得することができるものである。
【００１２】
本発明の上述以外の態様と目的及び利点については以下の詳細な説明から明らかである。
【００１３】
本発明はまた、添付図面を参照することにより一層明確に理解されよう。
【００１４】
図１に示す本発明の特定且つ非限定的な実施例による方法は、特に半導体材料の薄膜５の形成処理に応用されている。
【００１５】
更に詳細には、以下に詳述する本発明の実施例による方法は、例えば絶縁層上のシリコン薄膜、すなわちＳＯＩ薄膜５を得る目的で半導体基板１内に微細キャビティの層を形成する方法に関連している。
【００１６】
以下、本明細書では、基板１内に１種類以上の注入原子で作り出された欠陥又は空孔を「微細キャビティ」と称する。個々の微細キャビティの形状と寸法は極めて著しく変動し得る。個々の微細キャビティは一般には球状である。従ってこれを微細バブルと称する。但し、更に一般的には微細キャビティはレンズ形状、平らなシリンダ形状、或いは更に変形した不定形状であることもある。微細キャビティの寸法は、１ナノメーターのオーダーから数百ナノメーターの範囲にわたる。これらの微細キャビティは、キャビティ内壁面を形成する材料の遊離ガス相及び／又は原子を含んでいる。これらの微細キャビティは、一般には小板、マイクロブリスター、或いはバブルなどと称されている。
【００１７】
以下、本明細書では、原子についてはそれがイオン化状態、電気的に中性な状態、或いは分子状態にあっても、全て「原子」と称することにする。
【００１８】
半導体材料製の基板１は、微細キャビティの層２と貯留部の層とが内部に形成される層を形成するための原子注入工程（図１ａ）と、必要に応じて基板１の表面３を補強用スティフナー１０に密着させる工程（図１ｂ）と、微細キャビティを成長させる目的で貯留部層から微細キャビティの層に注入原子及びそれに結合した各種の化学種を拡散させる熱処理又はアニール工程（図１ｃ）に付される。微細キャビティの成長は応力を生じ、微細キャビティ同士の合体をもたらす。これは結果的に微細キャビティの層２における基板１の劈開に至る。
【００１９】
図１に示すように、半導体材料基板１は２つの互いに平行な面３，４を有する例えばウエハー形状を有し、これら２つの面３，４の寸法は両面間の間隔、すなわちウエハーの厚さよりも遙かに大きい。このウエハーは、例えば直径が２００ｍｍ（８インチ）で厚さが７２５μｍである。半導体材料は例えば単結晶シリコンであり、その面３，４は（１００）結晶面に平行である。
【００２０】
薄膜５は基板１から得られる。すなわち、薄膜５は、２つの面３，４のうちの一方の面３と微細キャビティ層２との間の半導体材料で構成され、層２で劈開が生じることになる。
【００２１】
微細キャビティ層２と貯留部層の原子注入工程は、好ましくは基板１の面３上へのイオン打ち込みにより行なわれる（図１ａ）。これは、イオン注入器により行うことができ、その使用目的は所望の注入深度に対応して出力されるエネルギーで原子を加速させることにある。例えば注入対象材料の近傍に加速電場を用いて基板１をプラズマ中に浸漬することもできる。本発明の技術的範疇から逸脱することなく、注入すべき原子種を基板１内に拡散させることによって注入を行うことも可能である。この場合、基板１内における深度の関数としての原子濃度の分散分布パターンは、ガウス型ピーク形状と言うよりは、むしろポアソン分布形状に適合する。従って、この分散分布パターンにおけるピーク点を「注入深度」と呼ぶ。
【００２２】
イオン注入器を用いる場合、イオン加速電圧を調整することによりイオン注入深度を制御することが出来る。加速されたイオンは基板（１）に貫入し、そこでシリコン原子との衝突並びに電子の減速を受ける。これにより、これらのイオンはシリコン原子と相互作用を起こし、殆どがシリコン原子と化学結合する（例えば注入原子が水素の場合はＳｉ−Ｈ結合）。
【００２３】
このような相互作用の２つのモード、即ち、注入原子のシリコン原子との衝突および電子の減速は、注入原子の濃度分布に注入深度の関数としての或る分散分布パターンをもたらす。注入深度の関数としての注入原子の濃度分布パターンは或る最大値を有している（図２，４，６）。この分布パターンは概ねガウス型であるが、更に複雑な統計法則に従うものである。或る与えられた濃度に対する上記分布パターンの幅は、注入面３の表面に衝突する原子の照射量が多くなればなるほど広くなる。この原子の照射量は、或る与えられた深度における基板１内の注入原子の濃度を決定する。例えば単結晶シリコンウエハーの面３が（１００）結晶面であり、この面に１５０ｋＶの電圧で加速したＨ＋イオンを打ち込む場合、注入原子は面３からほぼ１．３μｍの位置で最大濃度となるパターンで分散される。
【００２４】
本発明においては注入原子の閾値濃度が存在し、この閾値よりも高濃度の領域では微細キャビティ又はこれら微細キャビティの成長のための前駆体が充分な寸法及び充分な数で形成され、係る領域では、注入原子とそれに結合した各種の化学種を該領域の近傍に移行させる処理、好ましくは熱処理、を行うと、原子濃度が微細キャビティの成長と合体に適した上記閾値濃度に達することになる。
【００２５】
原子濃度が上記閾値濃度に到達し、或いはそれを超える上記の領域は、構造の乱れと劈開が最大に生じる領域でもある。係る領域の深度方向の拡がりが問題であり、これを最小にすることが望ましいのである。
【００２６】
従来技術による方法では、劈開に必要な注入原子濃度を得るように同一加速電圧を維持したまま閾値濃度を超えてイオン打ち込みを継続していた。このようにして、深度の関数としての注入原子濃度の分散分布パターンに単一ピークを得ていた。ここではこれを単なる注入と称するが、その単一ピークの幅と最大値は比較的大きいものであった（図２）。また、これによって生じる幅ΔＰの乱れた領域も深度方向に比較的大きな範囲で存在した（図３）。更に劈開面の何れの側の表面も粗さが著しく、同様に劈開の界面から可成りの深度に亘って材料の均一性に著しい欠陥が生じていた。
【００２７】
本発明による方法においては、先ず第１エネルギーで原子が注入される。これにより注入深度の関数としての第１の濃度分散ピーク形状が得られる。このピーク形状は第１深度で最大値を示し、これが第１の最大濃度に相当する。この第１エネルギーでの打ち込みは、好ましくは第１の最大濃度が閾値濃度に達する前に停止される。すなわち、この第１エネルギーでの打ち込みを停止した直後においては、基板１内の注入領域の原子は依然として濃度ピークの最大値が閾値濃度に近い濃度分布であり、このままでは所要の条件下で劈開を得るに充分な寸法及び数の微細キャビティ群を生じるには不足する濃度である。
【００２８】
本実施例による方法では、第２の注入及び好ましく第３の注入をそれぞれ第２エネルギー及び第３エネルギーで実行し、この場合、第２及び第３エネルギーは互に異なると共に第１エネルギーとも異なるレベルである。この３つのレベルの注入エネルギーで実施した場合における注入原子濃度Ｃの分散分布形状を面３からの基板１内の深度Ｐの関数として示すと図４の通りである。尚、図４には比較の目的で従来技術による単一エネルギーでの単なる注入で得られた図２の分散分布パターンも重ねて示してある。図４には更に注入原子の閾値濃度のレベルも横軸と平行な実線で示してある。
【００２９】
本発明において、第２エネルギー及び第３エネルギーで基板１の面３に打ち込まれる原子は、最大でも第１エネルギーで注入された原子の最大濃度より低い濃度で注入される。また、第２エネルギー及び第３エネルギーによる注入の後の合計の最大原子濃度は閾値濃度より高い。
【００３０】
例えばＨ＋イオンを６０ｋｅＶと８０ｋｅＶの間のエネルギーで(１００)方位のシリコンに注入した場合、閾位置濃度を超える領域は深度方向に６００オングストローム未満の範囲であるが、従来技術の方法ではこの範囲は８００オングストロームを超えていた。
【００３１】
原子の打ち込みで組織の乱れた領域を基板１の劈開後に除去されるべき部分に向かってシフトさせるためには、第２エネルギーと第３エネルギーは第１エネルギーより高レベルとすることが好ましい。
【００３２】
微細キャビティのうち、注入原子が最高濃度となっている領域、即ち第１エネルギーで原子が注入された領域に存在する微細キャビティが最も安定している。この領域をキャビティ生成領域と呼ぶ。基板１内においてキャビティ生成領域の近傍に存在する領域に位置する欠陥及び微細キャビティは、熱処理中にキャビティ生成領域内の微細キャビティ群に向かって移行する（マイグレーション）。また、キャビティ生成領域へ向かって移行する注入原子及びそれに結合した各種の化学種が存在していた領域を貯留部と呼ぶ。このように、第２エネルギー及び第３エネルギーで注入される原子の数を適切に調節して原子の貯留部を充分に大きくしておくことにより、微細キャビティ群を合体させるまで成長させること及び／又はこの成長で生じる応力がキャビティ生成領域内で基板１の劈開を起こすまで成長させることができる。
【００３３】
図５は、キャビティ生成領域及び貯留部を注入原子濃度の分散分布パターンと対応させて模式的に示している。
【００３４】
図４に示した本発明によるプロセスの実施例では、第１深度の注入原子の数は第２深度と第３深度の注入原子の数より多く、第２深度の注入原子の数は第３深度の注入原子の数よりも少ない。この実施例において、第１エネルギー及び第２エネルギーと第３エネルギーで注入される原子の合計の注入量は、従来の単一エネルギーによる注入の場合の注入量にほぼ等しい。
【００３５】
本発明による薄膜形成を最適化するには、種々のエネルギーレベルで注入する原子の濃度をそのうちの一つのエネルギーレベルで注入される原子の最大濃度が熱処理前に閾値濃度に可能な限り近づくように校正し、合計として微細キャビティの成長と合体及び／又は劈開に必要な応力を発生するに充分な原子が注入されるようにする。
【００３６】
一般的には、深度の関数としての濃度の分散分布パターンは、基板１内の最深部側に肩部を有するピーク形状とする必要がある。このピーク形状は集中ピークでなければならず、しかも微細キャビティ生成領域の局在化を最適化すべく適正に定める必要がある。また前記肩部も、充分に大きな注入原子貯留部を構成すべく適正に生成させる必要がある。これらは種々のやり方、例えば２、３又は４種類の異なるエネルギーレベルによる多重エネルギー注入や、或いは原子を２、３又は４種類以上の深度で注入することにより達成可能である。
【００３７】
注入原子が所望の深度に位置する領域から異常に高速で拡散しないように、また半導体材料自体から外部への拡散も起こさないようにするため、基板１の温度は注入工程中は好ましくは２０℃乃至４５０℃の間に制御されて維持される。但し、注入工程後に注入原子とそれに結合した各種の化学種を第１深度へ向って移行させるための熱処理時の温度は１５０℃以上とすることが好ましい。この熱処理は、注入原子の移行（マイグレーション）に加えて、再結晶化と微細キャビティの合体とを共に適切な挙動で可能にしなければならない。
【００３８】
有利には、第１深度と第２深度の注入原子は互いに平行な二つの面内にあることが望ましく、これら二面間の距離は、第１深度の面を基板１の面３、すなわち第１深度の面に最も近い面から隔てている距離よりも短くなっていることが望ましい。この理由は、熱処理中に注入原子とそれに結合した各種の化学種のマイグレーションを起こさせるためであり、従って、第２深度と第３深度の注入原子及びそれに結合した各種の化学種を、第１深度の注入原子があまり基板１の面３に到達しないようにしつつ、キャビティ生成領域に到達できるようにすることが必要であるからである。
【００３９】
多くの場合、大面積、実際には基板１の面３の全面に亘る薄膜５を得ることが要求される。このような場合には、補強用のスティフナー１０が時として必要となる。スティフナー１０の役目は、特に薄膜５上に作用する応力、即ち、微細キャビティの形成と成長によって生じる応力の作用を制限することにある。このスティフナー１０の作成方法とその性能の選択は、上記薄膜の所要の要求特性や用途に応じて任意である。例えば、前述のようにＳＯＩ薄膜５を製造する場合、スティフナー１０は新品の酸化物被覆シリコン基板とすることが好ましい。この場合、基板１に密着されるのは酸化物被覆の表面である。また、スティフナー１０は、蒸着やスパッタリング或いは化学的蒸着などの蒸着技術を使用して、プラズマや光子で強化するか否かに拘わらず、任意の適切な厚さ、即ち数マイクロメートルから数十マイクロメートルの範囲で直接基板１上に析出させることも可能である。更に、スティフナー１０を基板１に接着することも可能であり、この場合はスティフナー１０と基板１の両者に接着する物質を介在させるか、或いはスティフナー１０と基板１との間の原子間結合を有効にする適正な加圧と組み合わせた加熱及び/又は静電処理を行うかすればよい。
【００４０】
従来技術に対して本発明による方法の実施で得られる主な改良は、組織の乱れた領域の深度方向の拡がり及び/又は薄膜５の粗さの減少にある。
【００４１】
前述の実施例とは異なる本発明の別の実施例においては、第１エネルギーによる注入中に到達する最大濃度が閾値濃度を超えている（図６）。この場合、閾値濃度を超えている濃度の領域の幅は前述の実施例で得られる幅よりも大きくなるが、作成プロセスは移行時間の減少によりスピードアップできる。
【００４２】
或る場合には、組織の乱れた領域の幅を狭くすることは必ずしも必要ではない。例えば、極めて薄い膜を作るために、濃度ピーク形状の重心位置を、薄膜５を含むことになる劈開面側に位置する基板内領域に向けてシフトさせようとすることは更に疑問であるかも知れない。このような目的のためには、第１エネルギーでの注入を、閾値濃度より高い最大濃度で原子を注入するように行う。これによって薄膜５を面３と原子注入面との間に局在化させることができる。次に、第１エネルギーよりは大きいが最大濃度が第１エネルギーに対応する濃度未満にとどまるような第２エネルギーで別の少なくとも１回の注入を実行する。この様にして、高エネルギーで注入された原子は、注入原子とそれに結合した各種の化学種のための貯留部を構成し、これら注入原子とそれに結合した化学種は注入原子濃度が高くなっている領域に向ってマイグレーションを起こしうることになる。この貯留部は、薄膜５を境にして上記高濃度領域とは反対側に位置する。劈開後には、貯留部の形成で組織の乱れた領域は薄膜５には含まれない。更に、貯留部の生成によって第１エネルギーで注入される原子の数を単一エネルギーによる単なる注入の場合に比べて少なくすることもできる。従って、第１エネルギーによる注入に対応するピーク形状は強度が低く、且つ幅が狭くなり、それにより、閾値濃度より高濃度の領域を深度方向へシフトさせて局在化させることができる。この様にして、この領域の開始点をシフトさせることにより、製造可能な薄膜５の厚さを薄くすることができる。
【００４３】
本発明はまた、例えば薄膜５が厚い酸化物の層でカバーされる場合など、高いエネルギーで注入を行うことが望ましい場合に特に有利である。この理由は、エネルギーが高くなるほど拡散も大きくなり、深度の関数としての濃度分布のピーク形状が広くなればなるほど結果的にその組織の乱れた領域が大きくなるためである。組織の乱れた領域の幅を限定可能とすることにより、本発明ではこの領域を除去するための処理を制限することが可能となり、また、厚さがより均一な薄膜５を得ることが可能となる。
【００４４】
尚、前述の説明内容において、「第１」「第２」「第３」という用語は動作順序を指定する目的で使用したものではない。従って、第２及び第３エネルギーによる注入を第１エネルギーによる注入よりも時間的に先行して実行しても差し支えない。
【００４５】
以上に述べた図１に示す本発明による方法の実施例では、注入原子とそれに結合した各種の化学種を貯留部層から微細キャビティ生成層に向って拡散させる熱処理工程を含んでいる。この熱処理工程は、基板１をスティフナー１０に密着させた後に実行される。但し、本発明による方法の変形態様では、この熱処理工程は或る一つもしくは二つ以上の注入工程又は全ての注入工程の際中に開始してもよい。
【００４６】
別の変形態様によれば、この熱処理工程は原子の注入後に開始されて基板１がスティフナー１０と密着された後の焼鈍動作中に完了する。
【００４７】
スティフナー１０の使用が必要ないような更に別の変形態様によれば、この熱処理工程は全体的に注入工程中に実行され、或いは注入工程中に開始されて引き続き完了する。
【００４８】
更に別の変形態様によれば、熱処理工程は各注入工程の間に挿入される。
【００４９】
上述の本発明による方法の実施例においては、単一種の原子である水素を使用している。多くの場合、注入原子は希ガス原子であることが有利である。また、基板１の同一処理に対して複数種の原子を使用することも可能である。使用可能な他の原子は、例えばヘリウム、アルゴン、ネオン、クリプトン又はキセノンである。但し、処理を受ける材料内に微細キャビティ又は脆性領域を形成可能な原子であればこれらに限らず使用することができる。
【００５０】
原子は種類毎に異なるエネルギーで加速することができ、或いは複数の種類の原子を同一エネルギーで加速することも可能である。
【００５１】
前述の本発明による方法の実施例において、劈開は、微細キャビティの成長と微細キャビティ同士の合体で生じる応力に基づいて達成される。これらの応力の発生原因は、第２エネルギーと第３エネルギーで注入された原子とそれに結合した各種の化学種の熱処理によるマイグレーションで生じる。この熱処理は、微細キャビティ層での基板材料組織の劈開を容易にするか或いは劈開をもたらすことのできる機械的応力と組み合わせることができる。この機械的応力は、例えば、剪断力、引張り力など、又は超音波でも発生可能である。この変形態様は、例えば注入原子とそれに結合した化学種とが貯留部からキャビティ生成領域へ向けてマイグレーションを起こすに過ぎない熱処理を行うなど、微細キャビティを合体及び劈開に至るまで成長させずにキャビティ生成領域内で基板１を脆化させるだけの目的で実施する場合に特に有利である。
【００５２】
前述の本発明による方法の実施例において、基板１の材料は半導体であり、更に詳細には単結晶シリコンであり、これは多孔性であっても多孔性でなくてもよい。但し、本発明による方法は、単結晶、多結晶、或いは非晶質であれ、あらゆる材質の半導体基板に適用可能である。また、これら各種の材質は多孔質でも非多孔質でもよい。
【００５３】
更に、本発明による方法は、基板１の表面３上に混成構造をなす少なくとも一つの構成要素、即ち、その構成要素の材質特性又はその構成要素が基板表面３で生じる特徴によって基板表面３に混成構造を与える少なくとも１つの構成要素を表面３上に有する基板１に対しても実施可能である。ここで言う混成構造とは、例えば電子部品又は均質若しくは混成多層構造のことである。
【００５４】
前述の本発明による方法の実施例においては、スティフナー１０の材質は酸化物被覆シリコンである。但し、本発明による方法は、単結晶、多結晶、或いは非晶質であれ、また半導体であるか否か(例えば、シリカ等）に拘わらず、あらゆる材質のスティフナーに適用可能である。また、これら各種の材質は多孔質でも非多孔質でもよい。
【００５５】
更にまた、本発明による方法は基板１と密着される面上に混成構造をなす少なくとも一つの構成要素、即ち、その構成要素の材質特性又はその構成要素がその面で生じる特徴によって該面上に混成構造を与える少なくとも１つの構成要素を面上に有するスティフナーに対しても実施可能である。ここで言う混成構造も、例えば電子部品又は均質若しくは混成多層構造のことである。
【００５６】
前述の図１に示した本発明による方法の実施例は、基板１の面３をスティフナー１０に密着させる工程を含んでいる。但し、スティフナー１０は常に必要とされるわけではない。即ち、微細キャビティ生成領域が充分に深い位置にあり、微細キャビティ生成領域と面３との間の部分が充分に厚く、それ自体でスティフナーの機能を果たすような場合には不要である。このような場合に得られる薄膜５を「自己支持構造」の膜と呼ぶ。
【００５７】
本発明による方法は、一般的に電子部品、光学部品又は光電子部品の構成材料に有利に適用可能である。
【図面の簡単な説明】
【図１】  本発明による方法を実施するについての非限定的な一例における工程順を示す模式図である。
【図２】  従来技術による方法で実施した場合の注入イオン濃度Ｃの分散分布パターンを基板内深度Ｐの関数として示す線図である。
【図３】  従来技術による方法で実施した場合の注入原子濃度Ｃの分散分布パターンを基板内深度Ｐの関数として添画した基板断面の模式図である。
【図４】  図２に示したパターンと、本発明による方法で実施した場合の注入原子濃度Ｃの分散分布パターンとを基板内深度Ｐの関数として同一線図上に示した線図である。
【図５】  本発明による方法で注入した場合の注入原子濃度Ｃの分散分布パターンを基板内深度Ｐの南数として添画した基板断面の模式図である。
【図６】  本発明による方法の別の幾つかの例における注入原子濃度Ｃの分散分布パターンを基板内深度Ｐの関数として同一線図上に示した線図である。
【図１】
0004371580.tif 000002
【図２】
0004371580.tif 000003
【図３】
0004371580.tif 000004
【図４】
0004371580.tif 000005
【図５】
0004371580.tif 000006
【図６】
0004371580.tif 000007